(57)【要約】【課題】  基板１と、該基板１上に設けられた一対の素子電極間２，３に跨って、電子放出部１３を有する素子膜１２を設けた電子放出素子と、前記基板１の露出面上を覆う帯電防止膜１１とを有する電子源の製造方法において、素子膜形成液を用いて素子膜１２を形成するに際し、素子膜１２及び帯電防止膜１１を形成するための焼成回数を減らし、製造工程を簡略化すると共に、所望の大きさと厚さの素子膜１２を安定して得ることができるようにする。【解決手段】  基体１上に設けた感光性塗膜７に露光と現像を施して、撥水性を有する、帯電防止膜の前駆体膜パターン９を形成し、この帯電防止膜の前駆体膜パターン９で囲まれる領域に素子膜形成液１０を付与して、素子膜の前駆体膜パターンを形成し、前記帯電防止膜の前駆体膜パターン９と前記素子膜の前駆体膜パターンとを焼成して、前記基体１上に、帯電防止膜１１と素子膜１２とを形成する工程とを有する電子源の製造方法とする。【選択図】  図７
2005302706.tif 000002
【特許請求の範囲】
【請求項１】
金属と、感光性成分と、を含有する帯電防止膜形成用組成物であって、前記組成物は、当該組成物に露光と現像が行われて形成される膜パターンが、撥水性を有し、しかも前記膜パターンは、焼成されることで抵抗性の膜となるものであることを特徴とする帯電防止膜形成用組成物。
【請求項２】
更に、前記金属と前記感光性成分とを溶解又は分散する液体を含有することを特徴とする請求項１に記載の帯電防止膜形成用組成物。
【請求項３】
前記膜パターンは、前記組成物に乾燥と露光と現像が行われて形成されるものであることを特徴とする請求項２に記載の帯電防止膜形成用組成物。
【請求項４】
シランカップリング剤又はポリシロキサンを含有することを特徴とする請求項１〜３のいずれかに記載の帯電防止膜形成用組成物。
【請求項５】
撥水性を有する前記膜パターン表面の水に対する接触角が２０度以上であることを特徴とする請求項１〜４のいずれかに記載の帯電防止膜形成用組成物。
【請求項６】
撥水性を有する前記膜パターン表面の水に対する接触角が４０度以上であることを特徴とする請求項１〜４のいずれかに記載の帯電防止膜形成用組成物。
【請求項７】
基体上に、複数の、電子放出部を有する素子膜、及び、前記複数の素子膜の周囲に配置された帯電防止膜とを有する電子源の製造方法であって、
第１の金属と、感光性成分と、撥水性成分とを含有する膜を基体上に形成する工程と、
前記膜に露光と現像を施して、撥水性を有する、前記帯電防止膜の前駆体膜パターンを形成する工程と、
前記基体上の、前記帯電防止膜の前駆体膜パターンで囲まれる領域に、第２の金属と水とを含有する液体を付与し、前記素子膜の前駆体膜パターンを形成する工程と、
前記帯電防止膜の前駆体膜パターンと前記素子膜の前駆体膜パターンとを焼成して、前記基体上に、前記帯電防止膜と前記素子膜とを形成する工程とを有することを特徴とする電子源の製造方法。
【請求項８】
前記帯電防止膜の前駆体膜パターン表面の水に対する接触角が、前記基体表面の水に対する接触角の２倍以上であることを特徴とする請求項７に記載の電子源の製造方法。
【請求項９】
前記第２の金属と水とを含有する液体の付与は、インクジェット法により行われることを特徴とする請求項７又は８に記載の電子源の製造方法。
【請求項１０】
請求項７〜９のいずれかに記載の電子源の製造方法で製造した電子源を、該電子源からの電子の照射によって画像を表示する画像表示部材を有する基板とを対向して配置することを特徴とする画像表示装置の製造方法。
【発明の詳細な説明】
【技術分野】
【０００１】
本発明は、撥水性の膜パターンから帯電防止膜を形成することができる帯電防止膜形成用組成物、撥水性を有する、帯電防止膜の前駆体膜パターンを利用して、電子放出部が形成される素子膜を形成する工程を有する電子源の製造方法及び該電子源の製造方法を用いた画像表示装置の製造方法に関する。
【背景技術】
【０００２】
従来、絶縁性の基板上に、一対の素子電極と、該素子電極間に跨って設けられた、電子放出部を有する素子膜とからなる電子放出素子を複数設けた電子源について、基板の表面が帯電すると、電子放出素子の電子放出特性が不安定となり、また電子放出素子の放電劣化を生じることから、上記素子電極と、電子放出部形成前の素子膜とを設けた基板上に、帯電防止膜の構成材料を含む帯電防止膜形成液を用いたスプレー塗布やラングミュアブロジェット法などにより被膜を形成し、これを焼成して帯電防止膜を形成しておくことが知られている（例えば、特許文献１及び２参照）。
【０００３】
また、上記電子放出素子における素子膜を、該素子膜の前駆体の構成材料を水系媒体に溶解又は分散させた液体をインクジェット法などにより液滴として素子電極間に付与し焼成することで形成することが知られている（例えば、特許文献３参照）。
【０００４】
【特許文献１】特開平８−１８０８０１号公報
【特許文献２】特開２００２−３５８８７４号公報
【特許文献３】特開２０００−２５１６６５号公報
【発明の開示】
【発明が解決しようとする課題】
【０００５】
しかしながら、上記従来の帯電防止膜の製造方法は、素子膜を形成した後に帯電防止膜形成用の被膜を形成して焼成することが必要となるため、素子膜を形成するための焼成と、帯電防止膜を形成するための焼成の２度の焼成が必要となり、工程数が多くなり、製造コストが高くなる問題がある。
【０００６】
また、上記従来の素子膜の形成方法は、素子電極間に付与した前記液体が流れやすく、得られる素子膜の大きさと厚さが安定しにくく、この素子膜に電子放出部を形成することで得られる電子放出素子の特性が不安定になりやすい問題がある。
【０００７】
本発明は、所望の大きさと厚さの素子膜を再現性良く安定して得ることができるようにすることを目的とする。
【０００８】
また、本発明は、電子放出素子における電子放出部が形成される素子膜を、所望の大きさと厚さで再現性良く安定して得ることができるようにし、もって電子放出特性が均一で、しかも再現性の良い複数の電子放出素子を有する電子源を容易に製造できるようにすることを目的とする。
【０００９】
更に、本発明は、電子放出部を有する素子膜を備えた電子放出素子及び帯電防止膜を備える電子源の形成に際し、焼成回数を減らし、製造工程を簡略化すると共に、所望の大きさと厚さの素子膜を再現性良く安定して得ることができるようにし、電子放出特性の均一な、再現性の良い、複数の電子放出素子を有する電子源を容易に製造し得る方法及びこれを用いた画像表示装置の製造方法を提供することを目的とする。
【課題を解決するための手段】
【００１０】
本発明の第１は、金属と、感光性成分と、を含有する帯電防止膜形成用組成物であって、前記組成物は、当該組成物に露光と現像が行われて形成される膜パターンが、撥水性を有し、しかも前記膜パターンは、焼成されることで抵抗性の膜となるものであることを特徴とする帯電防止膜形成用組成物である。
【００１１】
また、本発明の第２は、基体上に、複数の、電子放出部を有する素子膜、及び、前記複数の素子膜の周囲に配置された帯電防止膜とを有する電子源の製造方法であって、
第１の金属と、感光性成分と、撥水性成分とを含有する膜を基体上に形成する工程と、
前記膜に露光と現像を施して、撥水性を有する、前記帯電防止膜の前駆体膜パターンを形成する工程と、
前記基体上の、前記帯電防止膜の前駆体膜パターンで囲まれる領域に、第２の金属と水とを含有する液体を付与し、前記素子膜の前駆体膜パターンを形成する工程と、
前記帯電防止膜の前駆体膜パターンと前記素子膜の前駆体膜パターンとを焼成して、前記基体上に、前記帯電防止膜と前記素子膜とを形成する工程とを有することを特徴とする電子源の製造方法である。
【００１２】
更に本発明の第３は、上記本発明の第２に係る電子源の製造方法で製造した電子源を、該電子源からの電子の照射によって画像を表示する画像表示部材を有する基板とを対向して配置することを特徴とする画像表示装置の製造方法である。
【発明の効果】
【００１３】
本発明の帯電防止膜形成用組成物によれば、フォトレジストの手法を用いて、自由な膜パターンを形成することができるので、この膜パターンを焼成することで得られる帯電防止膜を任意の範囲及び形状で形成することができる。また、得られる膜パターンは、撥水性を有することから、素子膜の前駆体の構成材料を水系媒体に溶解又は分散させた液体を用いて素子膜の前駆体膜パターンを形成するに際し、該液体の塗布領域を規定する型として用いることができる。
【００１４】
本発明の電子源及び画像表示装置の製造方法によれば、撥水性の膜パターンで囲まれた領域に素子膜の前駆体を形成する液体を付与することで、付与された該液体を膜パターンで囲まれた領域に留めておくことができ、均一な大きさと厚みの素子膜を形成しやすく、この素子膜に電子放出部を形成することで得られる電子放出素子の特性を安定させやすい。また、焼成前の膜パターンで囲まれた領域に前記液体を付与した後に１回焼成を行えば帯電防止膜と素子膜を同時に形成することができ、素子膜の形成のための焼成と、帯電防止膜の形成のための焼成とを別々に行っていた従来に比して、焼成回数を減らすことができ、工程の簡略化によるコストダウンを図ることができるものである。
【発明を実施するための最良の形態】
【００１５】
本発明の帯電防止膜形成用組成物（以下「組成物」という）は、後述するように、これを用いて得られる膜パターンを焼成することによって抵抗性の膜を形成するものであって、このような抵抗性の膜は、帯電を生じやすい基体上に配置されて、かかる基体表面の帯電防止膜として好ましく適用される。本発明の組成物における金属とは、例えば、錫、クロム、インジウム、タングステン、アルミニウム、銀、白金などが挙げられ、少なくとも後述する焼成後に金属酸化物、又は、金属酸化物と他の金属との混合物等を形成することで高抵抗な導電性薄膜を形成可能な物質である。
【００１６】
金属は、金属微粒子として、エタノール、イソプロパノール、ブタノール等の液媒体中に分散されたり、金属化合物として前記液媒体中に溶解されたりする。例えば、酸化スズと酸化インジウム微粒子をエタノール、イソプロパノール、ブタノールの混合液である液媒体に分散させたものが挙げられる。
【００１７】
また、液媒体中に溶解させておく場合には、特に焼成時の熱によって酸化金属を生じさせるインジウム化合物や錫化合物が好適に用いられる。例えば、ギ酸インジウム、酢酸インジウム、シュウ酸インジウム、硝酸インジウム、塩化インジウム、硫酸インジウムなどのインジウムの有機塩又は無機塩、及びそれらの水和物、インジウムメトキシド、インジウムエトキシド、インジウムプロポキシド、インジウムブトキシド等のインジウムアルコキシド、及びこれらの化合物と、α−又はβ−ジケトン類、α−又はβ−ケトン酸類、上記ケトン酸類のエステル類、α−又はβ−アミノアルコールなどとのキレート化物などのインジウム化合物や、ギ酸錫、酢酸錫、シュウ酸錫、硝酸錫、塩化錫、臭化錫、フッ化錫、ヨウ化錫等の錫の有機塩又は無機塩、及びそれらの水和物、錫メトキシド、錫エトキシド、錫プロポキシド、錫ブトキシドなどの錫アルコキシド、及びこれらの化合物と、α−又はβ−ジケトン類、α−又はβ−ケトン酸類、上記ケトン酸類のエステル類、α−又はβ−アミノアルコールなどとのキレート化物などが挙げられる。特に、錫に有機物が配位したキレート化合物は本発明において好適に用いられる。
【００１８】
本発明の組成物における感光性成分としては、汎用されている光崩壊型（現像液に不溶な塗膜が光照射によって現像液に可溶化するタイプ）又は光硬化型（現像液に可溶な塗膜が光照射によって現像液に不溶化するタイプ）の感光性樹脂が用いられる。また、感光性成分として用いる感光性樹脂は、樹脂構造中に感光基を有するタイプのものであっても、例えば環化ゴム−ビスアジド系レジストのように、樹脂に感光剤が混合されたタイプのものでもよい。いずれのタイプの感光性樹脂を用いる場合でも、その他の感光性成分として、光反応開始剤や光反応禁止剤を適宜混合しておくことができる。
【００１９】
感光性樹脂としては、例えば、ポリメチルビニルケトン、ポリビニルフェニルケトン、ポリスルホン、ｐ−ジアゾジフェニルアミン・パラホルムアルデヒド縮重合物などのジアゾニウム塩類、１，２−ナフトキノン−２−ジアジド−５−スルホン酸イソブチルエステルなどのキノンジアジド類、ポリメチルメタクリレト、ポリフェニルメチルシラン、ポリメチルイソプロペニルケトンなどの公知の光崩壊型レジストが挙げられる。更に、グルー、カゼイン、セラック、ポリビニルアルコールなどに重クロム酸アンモニウムを混合したもの、ポリビニルアルコールとジアゾ樹脂との混合系、ポリケイ皮酸ビニル系、環化ゴム−アジド系、（メタ）アクリルモノマー又は（メタ）アクリルオリゴマーを単独あるいは両者を含有する樹脂系が挙げられる。これらの感光性樹脂は、本発明の組成物を塗布乾燥させて形成した膜に感光性を付与し、フォトレジストの手法によって容易に任意の形状の膜パターンを得ることができるようにすると共に、バインダー機能及び塗工適性を与える作用をなす。
【００２０】
上記の感光性樹脂の使用量は、本発明の組成物１００重量部当たり１〜３０重量部、より好ましくは５〜２０重量部の割合で使用することが好ましい。感光性樹脂の使用量が不足すると、後述する膜パターンを形成しにくくなる。また、感光性樹脂の使用量が多すぎると、後述する焼成によって得られる抵抗膜、例えば、上述の帯電防止膜の膜質が悪化し、所望の電気的特性が得にくくなりやすい。
【００２１】
本発明の組成物は、後述する現像後の膜パターンが撥水性を呈するもので、撥水性成分を含有することが好ましい。この撥水性成分は、前記感光性成分の一つとして内在されている場合でも、得られる膜パターンの撥水性を調整するために外添することもできる。
【００２２】
上記撥水性成分としては、シランカップリング剤やポリシロキサンなどが用いられる。具体的には、例えば、テトラメトキシシラン、メチルトリメトキシシラン、ジメチルジメトキシシラン、フェニルトリメトキシシラン、テトラエトキシシラン、メチルトリエトキシシラン、トリメチルエトキシシラン、ジメチルジエトキシシラン、フェニルトリエトキシシラン、ヘキシルトリエトキシシラン、ヘキサメチルジシラザン、メチルトリクロロシラン、ジメチルジクロロシラン、３-アミノプロピルトリメトキシシラン、Ｎ−２（アミノエチル）３−アミノプロピルトリエトキシシラン、ジメチルジアセトキシシラン、ビニルトリメトキシシラン、３−グリシドキシプロピルメチルジエトキシシラン、ｐ−スチリルトリメトキシシラン、３−メタクリロキシプロピルトリメトキシシランなどのシランカップリング剤や、ジメチルポリシロキサン、メチルフェニルポリシロキサン、メチルハイドロジェンポリシロキサン、アミノ変性ポリシロキサン、エポキシ変性ポリシロキサン、カルボキシル変性ポリシロキサン、メタクリル変性ポリシロキサン、フェノール変性ポリシロキサン、ポリエーテル変性ポリシロキサン、アルキル変性ポリシロキサン、メチルスチリル変性ポリシロキサンなどが用いられる。特にジメチルジエトキシシラン、ジメチルジアセトキシシラン、トリメチルエトキシシランなどを好適に用いることができる。
【００２３】
本発明の組成物における上記シランカップリング剤やポリシロキサンなどの撥水性成分の含有量は、本発明の組成物１００重量部当たり１〜３０重量部であることが好ましい。撥水性成分の含有量が不足すると、得られる膜パターン表面の水に対する接触角が小さく、後述する素子膜の前駆体膜パターンを形成するための液体の拡散抑制作用が不十分となりやすい。また、撥水性成分の含有量が多すぎると、得られる膜パターンの膜質が悪化し、抵抗膜、例えば、上述の帯電防止膜の膜質が悪化して、所望の電気的特性が得られない等の問題が生じてしまう。
【００２４】
本発明の組成物は、得られる膜パターンが、後述する素子膜の前駆体膜パターンを形成するための液体の適度な拡散抑制作用を奏するよう、表面の水に対する接触角が２０度以上の膜パターンを形成するものであることが好ましく、表面の水に対する接触角が４０度以上の膜パターンを形成するものであることがより好ましい。また、後述する素子膜の前駆体膜パターンを形成するための液体を、前記組成物の膜パターンで囲まれた、基体上の領域に良好に付設するためには、膜パターン表面の水に対する接触角が、前記基体表面の水に対する接触角の２倍以上となるように制御することが好ましい。
【００２５】
上記各成分を溶解又は分散させる、本発明の組成物における液媒体としては、例えば、水、有機溶剤、あるいはこれらの混合物を用いることができる。有機溶剤としては、例えば、メタノール、エタノール、イソプロピルアルコール、ブタノールなどのアルコール類、酢酸エチル、酢酸ブチル等の酢酸エステル類、アセトン、メチルエチルケトン、ジエチルケトン、アセチルアセトン等のケトン類、メトキシエタノール、エトキシエタノールなどのエーテル類、ジオキサン、テトラヒドロフラン等のヘテロ化合物類、ジメチルスルフォキシドなどの硫黄化合物、エタノールアミン、ジエタノールアミン、トリエタノールアミンなどのアミン類、Ｎ，Ｎ−ジメチルホルムアミド等のアミド化合物類、トルエン、キシレンなどの芳香族類などが挙げられる。
【００２６】
液媒体の種類及び組成については、使用する金属、感光性成分、更には撥水性成分などの種類に従って適宜選択することができる。例えば、使用する金属がインジウムや錫などの金属塩の形態を有し、感光性成分が水溶性樹脂である場合には、液媒体として水又は水と有機溶剤との混合物を使用し、必要に応じて塩類を中和して金属塩を水酸化物としておくことが好ましい。一方、使用する金属の形態が、がインジウムや錫のアルコキシドなどのような有機金属化合物であり、感光性成分が有機溶剤可溶性樹脂である場合には、液媒体として有機溶剤又は有機溶剤と水との混合物を使用し、必要に応じて有機金属化合物を加水分解して水酸化物としておくことが好ましい。このように、中和あるいは加水分解を行った場合には、金属成分は水酸化物又は酸化物の状態となり、微粒子の分散液（ゾルあるいはコロイド）となる。
【００２７】
上記の液媒体の使用量は、使用する導電性物質又はその前駆体、感光性成分の種類、更には撥水性成分などによって適宜設定することができ、一般的には溶解又は分散される固形分が１〜３０ｗｔ％の割合になる量で使用することが好ましい。液媒体の使用量が不足すると、塗膜の塗工性が低下しやすく、液媒体の使用量が多すぎると、得られる抵抗性の膜、例えば、帯電防止膜の膜厚が薄くなり、膜欠損を生じやすくなる。
【００２８】
また、本発明の組成物には、必要に応じて、更に増感剤などの添加剤を加えることもできる。
【００２９】
次に、本発明の電子源の製造方法を図１〜図８に基づいて説明する。
【００３０】
図１〜図６は、電子源の製造方法の一例を示す説明図で、図１は素子電極を形成した基板の平面模式図、図２は、図１の基板に更にＹ方向配線を形成した基板の平面模式図、図３は、図２の基板に更にＸ方向配線を形成した基板の平面模式図、図４は、図３の基板に更に、第１の金属と、感光性成分と、撥水性成分とを含有する感光性膜を形成した基板の平面模式図、図５は、図４の基板の感光性膜を現像して帯電防止膜の前駆体膜パターンを形成した基板の平面模式図、図６は、図５の基板の帯電防止膜の前駆体膜パターンで囲まれた素子膜形成領域に素子膜の前駆体膜パターンを形成する液体を付与した状態の基板の平面模式図、図７は、本発明の電子源の製造方法によって得られる電子源における１つの電子放出素子周りの基本構成の一例を示す断面模式図、図８は、図７の平面模式図である。
【００３１】
まず、図１に示されるように、基板１上に対をなす素子電極２，３を形成する。素子電極２，３の形成個数は特に制限はないが、後述する画像表示装置に用いる電子源の製造に際しては、マトリクス駆動される複数の電子放出素子を得るべく、複数対の素子電極２，３を形成する。
【００３２】
基板１としては、例えば石英ガラス、Ｎａなどの不純物含有量を減少させたガラス、青板ガラス、ＳｉＯ2を表面に形成したガラス板、アルミナなどのセラミックス板などが用いられる。
【００３３】
基板１の大きさ及びその厚みは、その上に設置される電子放出素子の個数、個々の電子放出素子の設計形状、更には基板１が画像形成装置の真空容器の一部を構成する場合には、耐大気圧構造などの力学的条件などに基づいて適宜設定することができる。
【００３４】
素子電極２，３の材料としては、一般的な導電材料を用いることができる。例えばＮｉ、Ｃｒ、Ａｕ、Ｍｏ、Ｐｔ、Ｔｉ、Ａｌ、Ｃｕ、Ｐｄなどの金属又は合金、Ｐｄ、Ａｓ、Ａｇ、Ａｕ、ＲｕＯ2、Ｐｄ−Ａｇなどの金属又は金属酸化物とガラスなどから構成される印刷導体、ＩＴＯなどの透明導電体などを用いることができる。形成手法としては、一般的なスパッタリングなどの成膜法とフォトリソグラフィー・エッチング技術の組み合わせ、オフセット印刷やスクリーン印刷などの印刷法などを材料に応じて選択することができる。
【００３５】
また、市販のＰｔなどの金属粒子を含有したペーストを用いることができ、これをオフセット印刷などの印刷法で印刷して焼成することで素子電極２，３を形成することができる。より精密なパターンを得る目的で、Ｐｔなどを含有する感光性ペーストを、スクリーン印刷などの印刷法で塗布し、フォトマスクを用いて露光、現像して焼成する方法でも形成可能である。
【００３６】
素子電極２，３の膜厚は、好ましくは数百Åから数μｍの範囲が適当である。素子電極２，３間の間隔、素子電極２，３の長さ、素子電極２，３の形状などは、電子源の利用形態などに応じて設計されるが、素子電極２，３間の間隔は、一般に数千Åから１ｍｍであり、好ましくは素子電極２，３間に印加する電圧などを考慮して１μｍから１００μｍの範囲である。また、素子電極２，３の長さ（対向方向に対する直角方向の長さ）は、素子電極２，３の抵抗値や電子放出特性を考慮して、数μｍから数百μｍの範囲であることが好ましい。
【００３７】
次に、図２に示されるように、共通配線として用いられるＹ方向配線４（下配線）を一方の各素子電極３（又は２）と電気的接続をもって形成する。Ｙ方向配線４の形成は、前記素子電極２，３と同様の方法で形成することができるが、一般的には導電性ペースト（例えば銀ペースト）を用いた印刷手法で印刷した後焼成することで形成することができる。
【００３８】
上記Ｙ方向配線４の形成後、図３に示されるように、Ｙ方向配線と交差する方向に層間絶縁層５を形成し、この層間絶縁層５上に沿って、他方の各素子電極２（又は３）と電気的接続をもって、信号配線として用いられるＸ方向配線６（上配線）を形成する。Ｘ方向配線６と素子電極２（又は３）の接続は、各素子電極２（又は３）上の部分の層間絶縁層５にコンタクトホール（図示されていない）を設けておき、Ｘ方向配線６を、このコンタクトホールを介して各素子電極２（又は３）に接続された状態で形成することで行うことができる。
【００３９】
層間絶縁層５は、例えばＰｄＯを主成分としてガラスバインダーを混合したペーストをスクリーン印刷などの印刷法で印刷した後、焼成することで形成することができる。また、Ｘ方向配線６の形成は、Ｙ方向配線４と同様にして行うことができる。
【００４０】
次に、本発明の組成物を、上記素子電極２，３、Ｙ方向配線４、層間絶縁層５及びＸ方向配線６を形成した基板１の面全面に塗布し、乾燥させることで、図４に示される、第１の金属と、感光性成分と、撥水性成分とを含有する感光性塗膜７を形成する。
【００４１】
本発明の組成物の塗布は、素子電極２，３の形成後、Ｙ方向配線４からＸ方向配線６までの形成前に行ってもよいが、これらの形成後に行うと、露出する基板１の表面だけでなく、通常Ｘ方向配線６の左右に露出する層間絶縁層５上にも容易に感光性塗膜７を形成でき、これによって、層間絶縁層５の露出部分をも後述する帯電防止膜１１（図６〜図８参照）で覆うことができるので好ましい。
【００４２】
本発明の組成物の基板１への塗布は、例えばスピンコート法、ロールコート法、ディップコート法、ダイコート方法、ビードコート方法、スプレーコート法などで行うことができる。本発明の組成物の塗布量は、得ようとする帯電防止膜１１（図６〜図８参照）の膜厚や抵抗値に応じて調整することができる。また、基板１への本発明の組成物の塗布後は、少なくとも塗布面を加熱し、迅速に塗膜を乾燥させて感光性塗膜７とすることが好ましい。
【００４３】
感光性塗膜７は、光崩壊性又は光硬化性を利用してパターニングすることができる塗膜で、この感光性塗膜７の所望の箇所を露光し、現像することで、図５に示されるように、素子膜１２（図６〜図８参照）の形成領域の感光性塗膜７を除去して開口部８を形成し、各素子膜１２の形成領域を囲む帯電防止膜の前駆体膜パターン（以下「第１の膜パターン」という）９を形成する。開口部８は、対をなす素子電極２，３間に跨って、該素子電極２，３の対向側の一部とその付近の基板１面がそれぞれ露出されるように形成される。
【００４４】
上記露光及び現像は、感光性塗膜７上に所定のパターンを有するフォトマスク（図示されていない）を設置し、このフォトマスクを介して、感光性塗膜７が光崩壊型である場合には各素子膜１２（図６〜図８参照）の形成領域に対応する部分、感光性塗膜７が光硬化型である場合には各素子膜１２の形成領域に対応する部分以外の部分に紫外線を照射して露光し、次いで、現像液を用いて、露光によって崩壊した箇所又は露光後も未硬化の箇所を除去して開口部８を形成することで行われる。現像液は、感光性成分として使用する感光性樹脂の種類などに応じて選択される。例えば光崩壊型の感光性樹脂を用いた場合の現像液としては、例えば、テトラメチルアンモニウムハイドロキサイト、ジエタノールアミンなどの有機アルカリ、又は炭酸ナトリウム、水酸化ナトリウム、水酸化カリウムなどの無機アルカリの水溶液を用いることができ、光硬化型の感光性樹脂を用いた場合には、本発明の組成物に用いる液媒体と同じ液体を用いることができる。
【００４５】
開口部８の形状は、図面上は円形となっているが、正方形、長方形、楕円形などの他の形状とすることもできる。
【００４６】
露光及び現像を経て形成された第１の膜パターン９は、撥水性を呈する。この第１の膜パターン９は、前述のように、後述する素子膜の前駆体膜パターン（以下「第２の膜パターン」という）を形成する液体（以下「素子膜形成液」という）１０（図６参照）の適度な拡散抑制作用を奏するよう、表面の水に対する接触角が２０度以上であることが好ましく、表面の水に対する接触角が４０度以上であることがより好ましい。
【００４７】
上記のようにして第１の膜パターン９を形成した後、図６に示されるように、各素子膜１２の形成領域に形成された開口部８内に、第２の膜パターンの構成材料を水系媒体に溶解又は分散させた液体１０、即ち、第２の金属と水とを含有する液体１０を、各開口部８内に露出している素子電極２，３部分の上に被さるように付与する。
【００４８】
上記第２の膜パターンの構成材料としては、例えば、Ｐｄ、Ｐｔ、Ｒｕ、Ａｇ、Ａｕ、Ｔｉ、Ｉｎ、Ｃｕ、Ｃｒ、Ｆｅ、Ｚｎ、Ｓｎ、Ｔａ、Ｗ、Ｐｂなどの金属、ＰｄＯ、ＳｎＯ2、Ｉｎ2Ｏ3、ＰｂＯ、Ｓｂ2Ｏ3などの酸化物、ＨｆＢ2、ＺｒＢ2、ＬａＢ6、ＣｅＢ6、ＹＢ4、ＧｂＢ4などの硼化物、ＴｉＣ、ＺｒＣ、ＨｆＣ、ＴａＣ、ＷＣなどの炭化物、ＴｉＮ、ＺｒＮ、ＨｆＮなどの窒化物などが挙げられ、これらの中でもＰｄが好ましい。また、上記水系媒体とは、水を５０ｗｔ％以上含有する溶媒又は分散媒で、５０ｗｔ％未満の範囲で、例えば乾燥速度を速めるためのメチルアルコールやエチルアルコールなどの低級アルコールや上記述した金属有機化合物の溶解促進や安定性向上などを図るための成分を加えたものとすることができる。しかし、環境負荷を軽減する観点から、水の含有率が７０ｗｔ％以上であることが好ましく、更に好ましくは水の含有率が８０ｗｔ％以上である。
【００４９】
素子膜形成液１０は、上記水系媒体に上記金属などを溶解又は分散させたもので、例えば上記金属を含む有機金属の水溶液を用いることができる。具体的には、例えば、酢酸パラジウム−エタノールアミン錯体（ＰＡ−ＭＥ）、酢酸パラジウム−ジエタノール錯体（ＰＡ−ＤＥ）、酢酸パラジウム−トリエタノールアミン錯体（ＰＡ−ＴＥ）、酢酸パラジウム−ブチルエタノールアミン錯体（ＰＡ−ＢＥ）、酢酸パラジウム−ジメチルエタノールアミン錯体（ＰＡ−ＤＭＥ）などのエタノールアミン錯体を含んだ水溶液が挙げられる。
【００５０】
前記開口部８内への素子膜形成液１０の付与は、不必要な箇所への素子膜形成液１０の付着を防止しやすいことから、インクジェット装置によって素子膜形成液１０を液滴として吐出付与するインクジェット法により行うことが好ましいが、第１の膜パターン９が、表面に付着した素子膜形成液１０を除去しやすい撥水性を有する場合には、スピンコート法やディッピング法などで行うこともできる。また、第１の膜パターン９が撥水性を有し、しかも素子膜１２の形成領域である開口部８を囲んでいることから、この開口部８に付与された素子膜形成液１０の流出による拡散を抑制することができ、素子膜形成液１０を開口部８内に納めた状態で付与することができる。特にインクジェット法による場合、インクジェット装置により液滴として素子膜形成液１０を付与する領域以外が撥水性を有しているため、水系媒体を用いた素子膜形成液１０の付与精度マージンを大きくすることが可能であり、電子源の作製歩留まりやコストの面で有利となる。
【００５１】
上記第１の膜パターン９の作用は、第１の膜パターン９表面の水に対する接触角が、上記開口部８から露出している基板１表面の水に対する接触角より大きくなるほど得やすいことから、第１の膜パターン９の表面の接触角が基板１の表面接触角の２倍以上であることが好ましい。
【００５２】
上記のようにして素子膜形成液１０を素子膜１２の形成領域である開口部８に付与した後、焼成を行って、前記第１の膜パターン９及び素子膜形成液１０の塗膜中の残留媒体及び有機成分を除去し、これらに含まれる金属及び／又は金属酸化物を生成させることで、前記第１の膜パターン９から帯電防止膜１１を形成すると共に、素子膜形成液１０の塗膜（第２の膜パターン）から素子膜１２を形成することができる。従って、帯電防止膜１１と素子膜１２の一括焼成が可能となり、プロセス上及びコスト的にも有益である。
【００５３】
形成される帯電防止膜１１は、基板１などの絶縁性箇所の帯電を防止すると共に、この帯電防止膜１１を介して素子電極２，３間に生じるリーク電流を抑制することができるよう、表面抵抗値が１×１０9〜１×１０13Ω／ｃｍ2であることが好ましく、５×１０9〜×１０12Ω／ｃｍ2であることがより好ましい。帯電防止膜１１の表面抵抗値が１×１０9Ω／ｃｍ2より低いと、リーク電流による電子放出特性への悪影響が生じやすくなり、逆に表面抵抗値が１×１０13Ω／ｃｍ2より大きいと、絶縁性箇所の帯電防止能が不十分となりやすい。
【００５４】
また、素子膜１２は、各素子電極２，３間に跨る状態で形成される。素子膜１２の膜厚は、素子電極２，３へのステップカバレージ、素子電極２，３間の抵抗値、及び後述するフォーミング処理条件などを考慮して適宜設定されるが、好ましくは数Åから数千Åであり、特に好ましくは１０Åから５００Åの範囲である。
【００５５】
素子膜１２の抵抗値は、後述するフォーミング処理前の状態〔電子放出部１３（図７及び図８参照）の形成前の状態〕では、フォーミング処理を行いやすくするために、ある程度の大きさであることが好ましく、具体的には１×１０3Ω／□〜１×１０7Ω／□であることが好ましい。この反面、フォーミング処理後（電子放出部１３を形成した後）の素子膜１２は、素子電極２，３を介して電子放出部１３に十分な電圧を印加できるよう、低抵抗であることが好ましいことから、素子膜１２は、１×１０3Ω／□〜１×１０7Ω／□以下のシート抵抗値を持つ金属酸化物の薄膜として形成し、フォーミング処理後に還元して、より低抵抗な金属薄膜とすることが好ましい。従って、最終的な状態での素子膜１２の抵抗値の下限は特に限定されない。なお、ここでいう素子膜１２の抵抗値とは、電子放出部１３を含まない領域で測定されるシート抵抗値を意味している。
【００５６】
以上のようにして、基板１上に、素子電極２，３、Ｙ方向配線４、層間絶縁層５、Ｘ方向配線６、帯電防止膜１１及び素子膜１２を形成した後、フォーミング処理を施して、素子膜１２に図７及び図８に示される電子放出部１３を形成し、更に好ましくは活性化処理を施して電子源とする。
【００５７】
上記のようにして得られる電子源は、図７び図８に示されるように、基板１上に設けられた一対の素子電極２，３と、この素子電極２，３間に跨って設けられた、電子放出部１３を有する素子膜１２とによって電子放出素子が形成されており、この電子放出素子における電子放出部１３を有する素子膜１２上を除く基板１上が帯電防止膜１１によって覆われたものとなる。
【００５８】
次に、上記フォーミング処理及び活性化処理について説明する。
【００５９】
フォーミング処理は、素子膜１２に図７及び図８に示される電子放出部１３を形成するための通電処理で、所定の真空度のもとで、素子電極２，３間に不図示の電源より通電し、素子膜１２に構造の変化した間隙（亀裂）を形成することで行うことができる。この隙間が電子放出部１３で、フォーミング処理の後に素子電極２，３間に電圧を印加すると、この間隙の領域から電子が放出される。なお、所定の電圧下では、このフォーミング処理により形成した間隙付近からも電子放出が起こるが、この状態ではまだ電子放出効率が非常に低いものである。活性化処理は、電子放出効率を向上させるための処理で、これについては後述する。
【００６０】
フォーミング処理のための電圧波形の例を図９に示す。電圧波形は、特にパルス波形が好ましい。これには、パルス波高値を定電圧としたパルスを連続的に印加する図９（ａ）に示した手法と、パルス波高値を増加させながらパルスを印加する図９（ｂ）に示した手法がある。
【００６１】
まず、パルス波高値を定電圧とした場合について図９（ａ）で説明する。図９（ａ）におけるＴ１及びＴ２は電圧波形のパルス幅とパルス間隔である。通常、Ｔ１は１μ秒〜１０ｍ秒、Ｔ２は１０μ秒〜１００ｍ秒の範囲で設定される。三角波の波高値（フォーミング処理時のピーク電圧）は、電子放出素子の形態に応じて適宜選択される。このような条件のもと、例えば、数秒から数十分間電圧を印加する。パルス波形は、三角波に限定されるものではなく、矩形波等の所望の波形を採用することができる。
【００６２】
次に、パルス波高値を増加させながら電圧パルスを印加する場合について図９（ｂ）で説明する。図９（ｂ）におけるＴ１及びＴ２は、図９（ａ）に示したのと同様とすることができる。三角波の波高値（フォーミング処理時のピーク電圧）は、例えば０．１Ｖステップ程度づつ、増加させることができる。
【００６３】
フォーミング処理は、パルス電圧印加中の素子電極２，３間に流れる電流（素子電流）を測定して抵抗値を求めて、例えば１ＭΩ以上の抵抗を示した時に終了させることができる。
【００６４】
先に述べたように、この状態では電子発生効率は非常に低いものである。よって電子放出効率を上げるために、活性化と呼ばれる処理を行うことが望ましい。
【００６５】
この活性化処理は、有機化合物が存在する適当な真空度のもとで、パルス電圧を素子電極２，３間に繰り返し印加することによって行うことができる。そして炭素原子を含むガスを導入し、それに由来する炭素あるいは炭素化合物を、前記電子放出部１３近傍にカーボン膜として堆積させる。
【００６６】
本工程の一例を説明すると、例えばカーボン源としてトルニトリルを用い、スローリークバルブを通して真空空間内に導入し、１．３×１０-4Ｐａ程度を維持する。導入するトルニトリルの圧力は、真空装置の形状や真空装置に使用している部材などによって若干影響されるが、１×１０-5Ｐａ〜１×１０-2Ｐａ程度が好適である。
【００６７】
図１０に、活性化処理で用いられる電圧印加の好ましい一例を示す。印加する最大電圧値は、１０〜２０Ｖの範囲で適宜選択される。
【００６８】
図１０（ａ）において、Ｔ１は電圧波形の正と負のパルス幅、Ｔ２はパルス間隔であり、電圧値は正負の絶対値が等しく設定されている。また、図１０（ｂ）に於いて、Ｔ１及びＴ１´はそれぞれ電圧波形の正と負のパルス幅、Ｔ２はパルス間隔であり、Ｔ１＞Ｔ１´、電圧値は正負の絶対値が等しく設定されている。
【００６９】
活性化処理は、電子放出素子に対向してアノード電極を設け、素子電極２，３間に電圧を印加しながら、電子放出部１３から電子ビームとして放出される放出電流を測定し、これがほぼ飽和に達した時点で通電を停止し、スローリークバルブを閉めて終了することができる。
【００７０】
次に、上記のようにして得た電子原基板を用いて画像表示を行う画像形成装置の構成例について図１１で説明する。なお、図１１において帯電防止膜は省略されている。
【００７１】
上記のようにして製造した電子源は、図１１に示される画像形成装置においては、リアプレート１４０として配置されている。このリアプレート１４０と相対向して、ガラスなどの透明な絶縁性の基板１４１の内面に蛍光膜１４２とメタルバック１４３などが形成されたフェースプレート１４４が設けられている。１４５は支持枠であり、リアプレート１４０、支持枠１４５及びフェースプレート１４４はフリットガラスなどで封着されており、パネル状の密閉容器を構成している。
【００７２】
上記リアプレート１４０、支持枠１４５及びフェースプレート１４４で囲まれた空間は真空雰囲気とされる。この真空雰囲気の形成は、リアプレート１４０又はフェイスプレート１４４に排気管を設けておき、内部を真空排気した後、排気管を封止することでも行うことができるが、支持枠１４５を介して行われるリアプレート１４０とフェースプレート１４４の封着を真空チャンバー中で行うことで、真空雰囲気の形成を容易化することができる。
【００７３】
画像の表示は、上記の画像形成装置に電子放出素子を駆動するための駆動回路を接続すし、Ｙ方向配線４及びＸ方向配線６を介して所望の素子電極２，３間に電圧を印加し、電子放出部１３から電子を発生させると共に、高圧端子１４６からアノード電極であるメタルバック１４３に高電圧を印加して電子ビームを加速し、蛍光膜１４２に衝突させることで行うことができる。
【００７４】
フェースプレート１４４とリアプレート１４０間に、スペーサーと呼ばれる不図示の支持体を設置することにより、大気圧に対して十分な強度を持つ大面積のパネル状密閉容器を構成することができる。
【００７５】
一対の素子電極２，３間に跨って、電子放出部１３を有する素子膜１２を設けた電子放出素子は、表面伝導型電子放出素子と称されるもので、この表面伝導型電子放出素子の基本的特性によれば、電子放出部１３からの放出電子は、しきい値電圧以上では対向する素子電極２，３間に印加するパルス状電圧の波高値と幅によって制御され、その中間値によっても電流量が制御されるので、中間調表示が可能になる。また、本例のように多数の電子放出素子を配置した場合においては、各ラインの走査線信号によって選択ラインを決め、各情報信号ラインを通じて個々の電子放出素子に上記パルス状電圧を適宜印加すれば、任意の電子放出素子に適宜電圧を印加することが可能となり、任意の電子放出素子をＯＮすることができる。
【実施例】
【００７６】
以下、具体的な実施例を挙げて本発明を詳しく説明するが、本発明はこれら実施例に限定されるものではなく、本発明の目的が達成される範囲内での各要素の置換や設計変更がなされたものをも包含する。
【００７７】
実施例１
〔素子電極の形成：図１〕
基板１として、アルカリ成分が少ない「ＰＤ−２００」（旭硝子（株）製）の２．８ｍｍ厚ガラスを用い、更にこの上にナトリウムブロック層としてＳｉＯ2膜１００ｎｍを塗付焼成したものを用いた。
【００７８】
この基板１上に、スパッタ法によって、まず下引き層としてチタニウム（厚さ５ｎｍ）、その上に白金（厚さ４０ｎｍ）を成膜した後、フォトレジストを塗布し、露光、現像、エッチングという一連のフォトリソグラフィー法によってパターニングして素子電極２，３を形成した（図３参照）。なお、本実施例では、素子電極２，３間の間隔を１０μｍ、素子電極２，３の両者の対向方向に対する直角方向の長さを１００μｍとした。
【００７９】
〔Ｙ方向配線の形成：図２〕
共通配線としてのＹ方向配線（下配線）４は、一方の素子電極３に接して、かつそれらを連結するようにライン状のパターンで形成した。材料にはＡｇフォトぺーストインキを用い、スクリーン印刷した後、乾燥させてから、所定のパターンに露光し現像した。この後、４８０℃前後の温度で焼成してＹ方向配線４を形成した。このＹ方向配線４の厚さは約１０μｍ、幅は約５０μｍである。なお、終端部は配線取り出し電極として使うために、線幅をより大きくした。
【００８０】
〔層間絶縁層の形成：図３〕
先に形成したＹ方向配線４と、次に形成するＸ方向配線６間を絶縁するために、層間絶縁層５を形成した。層間絶縁層５は、次に形成するＸ方向配線６と、先に形成したＹ方向配線４との交差部を覆い、かつＸ方向配線６と素子電極２との電気的接続が可能なように、各素子電極２に対応した箇所に接続部となるにコンタクトホール（図示されていない）を開けて形成した。
【００８１】
具体的には、ＰｂＯを主成分とする感光性のガラスペーストをスクリーン印刷した後、露光−現像した。これを４回繰り返し、最後に４８０℃前後の温度で焼成した。この層間絶縁層５の厚みは、全体で約３０μｍであり、幅は１５０μｍである。
【００８２】
〔Ｘ方向配線の形成：図３〕
先に形成した帯状の層間絶縁層５の上に、Ａｇぺーストインキをスクリーン印刷した後乾燥させ、この上に再度同様なことを行い、２度塗りしてから、４８０℃前後の温度で焼成してＸ方向配線（上配線）６を形成した。Ｘ方向配線６は、層間絶縁層５を挟んでＹ方向配線４と交差しており、層間絶縁層５に設けたコンタクトホール部分で素子電極２と接続されている。
【００８３】
このＸ方向配線６は電気駆動時は走査電極として作用するもので、厚さは約１５μｍである。また、図示していないが、外部駆動回路への引出し端子もこれと同様の方法で形成した。
【００８４】
〔第１の膜パターンの形成：図４、図５〕
紫外線崩壊型の感光性樹脂と、錫化合物にカルボン酸が配位したキレート錯体との混合物を調合し、そこへ２０ｗｔ％のジアセトキシジメチルシランを添加後、十分にクリーニングした上記基体１にスピンコートにて塗布した。ホットプレートで１２０℃にて３分乾燥して感光性塗膜７を形成し、ネガフォトマスクを用い、光源を超高圧水銀ランプ（照度：８．０Ｗ／ｃｍ2）にてプロキシ露光を２０秒行った後、水酸化テトラメチルアンモニウム（０．３ｗｔ％）で１分間現像し、水洗、乾燥（１２０℃、３分）後、１０μｍ×３０μｍの開口部８のある、錫含有の第１の膜パターン９を得た。この第１の膜パターン９の膜厚は１１５ｎｍであった。また、膜パターン９の表面と、開口部８から露出している基板１表面の水に対する接触角をそれぞれ３０点ずつ測定したところ、第１の膜パターン９上の接触角の平均は７５度、バラツキは６％、基板１上の接触角の平均は６度、バラツキは５％であった。
【００８５】
〔素子膜形成液の付与：図６〕
次に、第１の膜パターン９の開口部８に素子膜形成液１０を付与した。
【００８６】
本実施例では、素子膜１２としてパラジウム膜を得る目的で、先ず水８５：イソプロピルアルコール（ＩＰＡ）１５からなる水溶液に、パラジウム−プロリン錯体を０．４７ｗｔ％の濃度で溶解し、この他若干の添加剤を加えた有機パラジウム含有溶液（素子膜形成液１０）を得た。この素子膜形成液１０の液滴を、液滴付与手段として、ピエゾ素子を用いたインクジェット装置を用い、第１の膜パターン９の開口部８内をめがけて液滴として付与した。この時、素子膜形成液１０であるパラジウム化合物溶液は、第１の膜パターン９ではじかれ、開口部８から露出している基板１の表面上に選択的に付与することができた。
【００８７】
〔帯電防止膜及び素子膜の形成：図６〕
上記素子膜形成液１０を付与した基板１を、大気雰囲気下、３８０℃のオーブン中で６０分加熱して、パラジウム化合物を基板１上で分解堆積させた素子膜１２と、その周囲に第１の膜パターン９の焼成から得た酸化錫からなる帯電防止膜１１とを同時に形成することができた。酸化パラジウムからなる素子膜１２の厚みは最大で１０ｎｍであり、酸化錫からなる帯電防止膜１１の厚さは２８ｎｍであった。別のガラス板上に２８ｎｍの厚さの酸化錫からなる帯電防止膜を形成し、真空中でシート抵抗を測定したところ、２×１０10Ω／□であった。
【００８８】
以上のようにして、素子電極２，３、Ｙ方向配線４、層間絶縁層５、Ｘ方向配線６、帯電防止膜１１及び電子放出部１３（図７及び図８参照）形成前の素子膜１２を形成した基板１について、前述のフォーミング処理及び活性化処理を施したところ、リーク電流が無い、良好な電子放出特性を有する電子源を得ることができた。得られた電子源の素子電極２，３間に１２Ｖの電圧を印加したときの放出電流を測定したところ、平均０．５μＡ、電子放出効率は平均０．１４％であった。また、電子放出素子間の均一性もよく、各電子放出素子間での放出電流のばらつきは４．８％と良好であった。
【００８９】
実施例２
実施例１と同様にして、素子電極２，３の形成からＸ方向配線６の形成までを行った後、以下のようにして、第１の膜パターン９の形成から帯電防止膜１１及び素子膜１２の形成までを行った。
【００９０】
実施例１の、第１の膜パターン９の形成において、紫外線硬化型の感光性樹脂と、アンチモンを５ｍｏｌ％ドーピングした錫化合物にカルボン酸が配位したキレート錯体の混合物に、トリメチルエトキシシランを２５％を添加した後、十分にクリーニングした基体１にスピンコートにて成膜した。ホットプレートで１２０℃にて３分乾燥し、感光性塗膜７を形成し、ポジフォトマスクを用い、光源を超高圧水銀ランプ（照度：８．０ｍＷ／ｃｍ2）にてプロキシ露光を１０秒行った後、水酸化テトラメチルアンモニウム（０．３ｗｔ％）で２分間現像し、水洗、乾燥（１２０℃、３分）後、直径７０μｍの円形の開口部８のある、アンチモンドープの錫化合物を含む第１の膜パターン９を得た。この第１の膜パターン９の膜厚は２８ｎｍであった。また、第１の膜パターン９の表面と、開口部８から露出している基板１表面の水に対する接触角をそれぞれ３０点ずつ測定したところ、第１の膜パターン９上の接触角の平均は６２度、バラツキは５％、基板１上の接触角の平均は５度、バラツキは４％であった。
【００９１】
次に、実施例１と同様にして、ピエゾ素子を用いたインクジェット装置を用い、実施例１と同様の素子膜形成液１０を、前記第１の膜パターン９の開口部８内をめがけて液滴として付与した。この時、素子膜形成液１０であるパラジウム化合物溶液は、第１の膜パターン９ではじかれ、開口部８から露出している基板１の表面上に選択的に付与することができた。
【００９２】
上記素子膜形成液１０を付与した基板１を、大気雰囲気下、３８０℃のオーブン中で６０分加熱して、パラジウム化合物を基板１上で分解堆積させた素子膜１２と、その周囲に第１の膜パターン９の焼成から得たアンチモンドープの酸化錫からなる帯電防止膜１１とを同時に形成することができた。酸化パラジウムからなる素子膜１２の厚みは最大で８ｎｍであり、アンチモンドープの酸化錫からなる帯電防止膜１１の厚さは６ｎｍであった。別のガラス板上に８ｎｍの厚さのアンチモンドープの酸化錫からなる帯電防止膜を形成し、真空中でシート抵抗を測定したところ、５×１０12Ω／□であった。
【００９３】
以上のようにして、素子電極２，３、Ｙ方向配線４、層間絶縁層５、Ｘ方向配線６、帯電防止膜１１及び電子放出部１３（図７及び図８参照）形成前の素子膜１２を形成した基板１について、前述のフォーミング処理及び活性化処理を施したところ、リーク電流が無い、良好な電子放出特性を有する電子源を得ることができた。得られた電子源の素子電極２，３間に１２Ｖの電圧を印加したときの放出電流を測定したところ、平均０．６μＡ、電子放出効率は平均０．１５％であった。また、電子放出素子間の均一性もよく、各電子放出素子間での放出電流のばらつきは５．０％と良好であった。
【図面の簡単な説明】
【００９４】
【図１】本発明の電子源の製造方法の一例を示す説明図で、素子電極を形成した基板の平面模式図である。
【図２】図１の基板に更にＹ方向配線を形成した基板の平面模式図である。
【図３】図２の基板に更にＸ方向配線を形成した基板の平面模式図である。
【図４】図３の基板に更に本発明の組成物の感光性塗膜を形成した基板の平面模式図である。
【図５】図４の基板の感光性塗膜を現像して帯電防止膜の前駆体膜パターンを形成した基板の平面模式図である。
【図６】図５の基板の帯電防止膜の前駆体膜パターンで囲まれた素子膜形成領域に素子膜の前駆体膜パターンを形成する液体を付与した状態の基板の平面模式図である。
【図７】本発明の電子源の製造方法によって得られる電子源における１つの電子放出素子周りの基本構成の一例を示す断面模式図である。
【図８】図７の平面模式図である。
【図９】フォーミング処理の電圧波形の例を示す図である。
【図１０】活性化処理の電圧波形の例を示す図である。
【図１１】本発明によって得られる電子源を用いた画像表示装置の一構成例を模式的に示す斜視図である。
【符号の説明】
【００９５】
１  基板
２，３  素子電極
４  Ｙ方向配線（下配線）
５  層間絶縁層
６  Ｘ方向配線（上配線）
７  感光性塗膜
８  開口部
９  帯電防止膜の前駆体膜パターン（第１の膜パターン）
１０  素子膜の前駆体膜パターンを形成する液体（素子膜形成液）
１１  帯電防止膜
１２  素子膜
１３  電子放出部
１４０  リアプレート
１４１  基板
１４２  蛍光膜
１４３  メタルバック
１４４  フェースプレート
１４５  支持枠
１４６  高圧端子
【図１】
2005302706.tif 000003
【図２】
2005302706.tif 000004
【図３】
2005302706.tif 000005
【図４】
2005302706.tif 000006
【図５】
2005302706.tif 000007
【図６】
2005302706.tif 000008
【図７】
2005302706.tif 000009
【図８】
2005302706.tif 000010
【図９】
2005302706.tif 000011
【図１０】
2005302706.tif 000012
【図１１】
2005302706.tif 000013